Brevet FR2864961A1 — publié le 20050715

Composition ignifugée à base de matrice thermoplastique La présente invention concerne une composition thermoplastique ignifugée comprenant un système d'ignifugation particulier à base de sel d'acide phosphinique et de dérivés de la mélamine. Cette composition est notamment utile pour la réalisation d'articles employés dans le domaine de la connectique électrique ou électronique. Les compositions à base de résines thermoplastiques sont utilisées pour la réalisation d'articles par différents procédés de mise en forme. Ces articles sont utilisés dans de nombreux domaines techniques, tels que pour la réalisation de pièces de systèmes électriques ou électroniques. Ces pièces doivent présenter des propriétés mécaniques élevées mais également des propriétés de résistance chimique, d'isolation électrique, ainsi qu'une bonne ignifugation lorsque ces pièces rentrent en combustion. Un des aspects important est que ces pièces ne doivent pas rentrer en combustion, c'est à dire ne pas produire de flammes; ou alors rentrer en combustion mais à des températures les plus élevée possible. L'ignifugation des compositions à base de matrice thermoplastique a été étudiée depuis très longtemps. Ainsi, les ignifugeants principaux utilisés sont le phosphore rouge, les composés halogénés tels que les polybromodiphényles, les polybromodiphénoxydes, les polystyrènes bromés, des composés organiques azotés appartenant à la classe des triazines telles que la mélamine ou ses dérivés comme le cyanurate de mélamine et plus récemment les phosphates, polyphosphates et pyrophosphates de mélamine, les acides organo-phosphoreux et leurs sels. On recherche de manière constante des agents ignifugeants ayant des propriétés d'ignifugation de plus en plus élevées. Par ailleurs, les ignifugeants, utilisés généralement dans des quantités importantes conduisent à des problèmes de mise en forme des pièces. De plus, certains ignifugeants contenant des halogènes ou du phosphore rouge peuvent générer des gaz ou vapeurs toxiques lors de la combustion de la composition polyamide. En outre, les ignifugeants sont connus pour être instables à des températures élevées. Ainsi, une partie des 2864961 2 ignifugeants se dégrade lors du procédé de fabrication de l'article plastique, diminuant ainsi leur efficacité ignifugeante. II existe ainsi un besoin de compositions à base de matrice thermoplastique pour la réalisation d'articles ayant des propriétés mécaniques satisfaisantes et une bonne ignifugation, tout en évitant les inconvénients mentionnés précédemment. La présente invention a pour premier objet une composition à base de matrice thermoplastique comprenant un système d'ignifugation comprenant au moins: - un composé (F1) de formule (I) : O R11P_O Mz+ (1) Z dans lequel: R' et R2 sont identiques ou différents et représentent une chaîne alkyle linéaire ou branchée comprenant de 1 à 6 atomes de carbones, préférentiellement de 1 à 3 atomes de carbones, et/ou un radical aryle; M représente un ion calcium, magnésium, aluminium et/ou zinc, 15 préférentiellement un ion magnésium et/ou aluminium; Z représente 2 ou 3, préférentiellement 3; - un composé (F2) qui est un produit de réaction entre l'acide phosphorique et la mélamine et/ou un produit de réaction entre l'acide phosphorique et un dérivé de condensation de la mélamine; et - un composé (F3) qui est un dérivé de condensation de la mélamine; ladite composition comprend préférentiellement au moins 13 % en poids de composés F1 et F2, plus préférentiellement au moins 15 %, par rapport au poids total de la composition. La demanderesse a découvert de manière tout à fait surprenante que les composés de ce système d'ignifugation particulier selon l'invention agissent en synergie dans la composition à base de matrice thermoplastique et permettent d'obtenir des articles présentant outre une faible propagation des flammes, de bonnes propriétés mécaniques et une bonne stabilité thermique, une capacité R2i 2864961 3 élevée à ne pas générer de flammes, lorsqu'ils entrent en contact avec des corps incandescents ou propageant des flammes. La composition selon l'invention peut comprendre de 1 à 50 % en poids du système d'ignifugation selon l'invention comprenant au moins les composés FI, F2 et F3, préférentiellement de 5 à 40 %, encore plus préférentiellement de 10 à 30 %, particulièrement de 15 à 30 %, par rapport au poids total de la composition. La composition selon l'invention peut comprendre de 1 à 30 % en poids de composé F1, préférentiellement de 1 à 20 % en poids, plus préférentiellement de 5 à 15 % en poids. La composition selon l'invention peut comprendre de 1 à 20 % en poids de composé F2, préférentiellement de 2 à 10 % en poids. La composition selon l'invention peut comprendre de 0,1 à 20 % en poids de composé F3, préférentiellement de 1 à 10 % en poids. Préférentiellement, le rapport en poids des composés FI et F2 est respectivement compris entre 1:1 et 4:1, préférentiellement aux environs de 2:1 et 3:2. R' et R2 du composé FI de formule (I) peuvent être identiques ou différents et représenter un méthyle, éthyle, n-propyl, isopropyl, nbutyl, ter-butyl, n-pentyl et/ou aryle tel qu'un phényle par exemple. M est préférentiellement un ion aluminium. L'acide phosphinique du composé FI peut être choisi par exemple parmi le groupe comprenant: l'acide diméthyl phosphinique, l'acide éthylméthyl phosphinique, l'acide diéthyl phosphinique, l'acide méthyl-n-propyl phosphinique, et/ou leur mélange. Différents acides phosphiniques peuvent être utilisés en combinaison. Les composés FI sont notamment décrits dans le brevet US6255371. Les sels d'acide phosphinique selon l'invention peuvent être préparés selon les méthodes usuelles bien connues de l'homme du métier, telle que par exemple celle décrite dans le brevet EP 0699708. Les sels d'acide phosphinique selon l'invention peuvent être utilisés sous différentes formes dépendantes de la nature du polymère et des propriétés désirées. Par exemple, pour obtenir une bonne dispersion dans le polymère, un sel d'acide phosphinique peut être sous forme de fines particules. Le composé F2 est un produit de réaction entre l'acide phosphorique et la mélamine et/ou un produit de réaction entre l'acide phosphorique et un dérivé de 2864961 4 condensation de la mélamine. Différents composés F2 peuvent être utilisés en combinaison. Les dérivés condensés de la mélamine sont par exemple le mélam, le mélem et le mélon. On peut également utiliser des composés encore plus condensés. Préférentiellement, le composé F2 peut être choisi par exemple parmi le groupe comprenant les produits de réaction suivants: polyphosphate de mélamine, polyphosphate de mélam, et polyphosphate de mélem, etlou leur mélange. Il est particulièrement préférable d'utiliser un polyphosphate de mélamine ayant des chaînes d'une longueur supérieure à 2, et en particulier supérieure à 10. Ces composés sont notamment décrit dans le brevet W09839306 et US6255371. Les composés F2 peuvent être également obtenus par des procédés autres que ceux basés sur la réaction directe avec un acide phosphorique. Par exemple, le polyphosphate de mélamine peut être préparé par réaction de la mélamine avec de l'acide polyphosphorique (voir W09845364), mais également par condensation du phosphate de mélamine et du pyrophosphate de mélamine (voir W09808898). Le composé F3 est un dérivé de condensation de la mélamine, tel que par exemple le mélam, le mélem, le mélon et/ou menthone. On peut également utiliser des composés encore plus condensés. Différents composés F3 peuvent être utilisés en combinaison. Préférentiellement, on utilise le mélem qui est un composé de formule C6H6N10, que l'on peut représenter avec la formule suivante: NH2 NO N PN NN"N H2N N N NH2 D'une manière tout à fait préférentielle, le système d'ignifugation de la présente invention comprend un composé FI de formule (I) dans lequel R1=R2=éthyle, M = aluminium et Z=3; un composé F2: polyphosphate de mélamine; et un composé F3 qui est du mélem. Le rapport en poids des composés F1 et F2 peut être par exemple respectivement de 2:1. saploelp ap uo4esuapuooAlod ap uol4oe aed snua}qo saaawÀlod sel 'aldwaxa aed sulllel.suo-iwas saplweAlod sa' lwaed!s!oqo aouaa919ad ep 4sa aplwetiod a aulwelp auaii g49wexay,I noAa anbl1elgd9a9 apioe,) anbldlpe aploe,l anb I94 sapiweÀlod sep uogeolage} oc el anod sasli!Tn 4uawaleaau96 saaawouow sane!snid no un,p}a ewepeloadeo ap alaed ç snua}go sapiweÀIodoo sel 'enbllelgdosl nova enblle4gdaa9I aploe,p ai}ied ç snue qo seplwelelgdAlod sel 'auetewexaq,p aplwedlpeÂlod al 'aldwaxa aed 'aala 4uannad sapiwelodoo soo.saaawouow s4ua.wip sao ep a6uel9w un,p uopsuapuoo aed snualgo sapiwe/(lod sel no 'aploeouiwe sz un,p no/ne awepoel un,p uoi4esuapuoo aed snuaigo saplweÀlod sel 'anbl4egdile no enbi}ewoae eJn4es aalewud auiweip aun 4a 'enbliewoae no anb!leqd!le aimes apioe!p un aa4ua uol4esuapuooÂlod aed snuaeo saplwelod sel '4uawaleaaua6 sn)d la senbi4ewoae-lwas sep(welod sanbi4egdlle sapiweÀlod sel enb sla saale9ui1 sogdaowe no sullle4slao-iwas saplwelod sa' 'aldwaxa aed aap Ined up oz se6uel9w sana) no/}e s9nia9p sana) sauoMns aay4elod sa' 'sauo4lnsÂlod sel 'saeuogaeo aaisal(lod sel 'sa4euogJeo/(lod sel 'a4eleglgdaa9; auaAnqÀlod al a}eleg4gd9aa4 aualAg49Âlod et anb loi 'sae}sai(Iod sel 'saplw!Alod sel sauo49oAIod sa) s9anl(lod sel ap tjns seua)ituagdAlod sel aagT9 aua) Auagdi(lod sel apÀxo sauali(uogdÂlod sel aualAygawAxoAlod si al onb ie slefaoeAlod sel aiÀulnÂlod ap aanaoigo al 'enbilÀu)nl(lod I000le,I 'al/tuinÂiod ep aie}9oe,l awwoo saaawÂlodoo sana) la sanb!,Auln saaawÂlod soi 'anbi1,ÇuMIod I000le,I anb lao sauwwe,p 4e sl000le,p saniaap saan4esu! saaawAlod sa) aplwe)I(JoeAlod al alu4luoiÀaoelod al a4eliJoey49wÀlod et 'alelfuoeÀIod al anb Iai 's91n}esui-d'D seploe,p san1a9p saaawÀlod oi sel 'auadoadoaoigoi(lod et anb 'seua6oleq sep ueuaadwoo seaawilod sel saueyaan(lod sa' aapÂque ola)ew auaAs al alu4luoiKioe-auaiÀIs al auaipe4nq -auai(1s al onb lai sanbll/Goe sep oane no sauaip sep oane auaJ/ 4sI/ g4aw-D no auaiATs ap aaawÂiodoo al (auaJÂ4slÀg4aw-o)-Alod al 'auaaMslAgl9w-d)Àlod al auaa/(1s,)od a) anb lai 'ajiaa6 Tuawallanluan9 auaaÂ}s ap aaawAIodoo et 'aue Adoad s -au9lÂgiç saaaw(lodoo sa' aual/(ylaÀlod al aualpe4nq/(lod al aue4ngitlod al au9lÀ4ngos!Âlod al aualitdoad/(lod al enb lao aul49)olp no ouow ap saaawÂlod(oo) sel sapiweÂIod(oo) sel: Tueuaadwoo adnoa6 al suep elslogo anbl4seldowaay4 aou4ew ep aseq ç uoiTlsodwoo aun auaaouoo uol}uanui a4uasaad e-I s I96t98Z 2864961 6 carboxyliques aliphatiques saturés ayant de 6 à 12 atomes de carbone tels que, par exemple l'acide adipique, acide azélaïque, acide sébacique, acide dodécanoïque ou un mélange de ceux-ci avec des diamines biprimaires de préférence aliphatiques saturées linéaires ou ramifiées ayant de 4 à 12 atomes de carbone telles que, par exemple l'hexaméthylène diamine, la triméthylhexaméthylène diamine, la tétraméthylène diamine, la m-xylène diamine ou un mélange de celles-ci; les polyamides obtenus soit par homopolycondensation directe d'acide w- aminoalcanoïque comportant une chaîne hydrocarbonée ayant de 4 à 12 atomes de carbone, soit par ouverture hydrolytique et polymérisation des lactames dérivés de ces acides; les copolyamides obtenus à partir des monomères de départ des polyamides précités, le composant acide de ces copolyamides pouvant consister en outre en partie en acide téréphtalique et/ou en acide isophtalique; et les mélanges de ces polyamides ou leurs copolymères. A titre d'illustration des polyamides obtenus par polycondensation de diacides et de diamines, on citera par exemple: le polyamide 4,6 (polymère de tétraméthylènediamine et d'acide adipique), le polyamide 6,6 (polymère d'hexaméthylènediamine et d'acide adipique), le polyamide 6,9 (polymère d'hexaméthylènediamine et d'acide azélaïque), le polyamide 6,10 (polymère d'hexaméthylènediamine et d'acide sébacique), le polyamide 6,12 (polymère d'hexaméthylènediamine et d'acide dodécanedioïque). A titre d'illustration des polyamides obtenus par homopolycondensation qui peuvent convenir, on citera: le polyamide 4 (polymère d'acide amino-4 butanoïque ou de y-butyrolactame), le polyamide 5 (polymère d'acide amino5 pentanoïque ou de 8-amylolactame), le polyamide 6 (polymère d'scaprolactame), le polyamide 7 (polymère d'acide amino-7 heptanoïque), le polyamide 8 (polymère de capryllactame), le polyamide 9 (polymère d'acide amino-9 nonanoïque), le polyamide 10 (polymère d'acide amino-10 décanoïque), le polyamide 11 (polymère d'acide amino-11 undécanoïque), le polyamide 12 (polymère d'acide amino-12 dodécanoïque ou de laurylactame). A titre d'illustration des copolyamides, on citera par exemple: le polyamide 6,6/6,10 (copolymère d'hexaméthylènediamine, d'acide adipique et d'acide sébacique), le polyamide 6,6/6 (copolymère d'hexaméthylènediamine, d'acide adipique et de caprolactame), le polyamide 6/12, le polyamide 6/11, le polyamide 6/6,36. On peut également citer le polyamide 6(T) qui est un polyamide obtenu par polycondensation d'acide téréphtalique et d'hexaméthylène diamine; le polyamide 9(T) qui est un polyamide obtenu par polycondensation d'acide téréphtalique et d'une diamine comprenant 9 atomes de carbone; le polyamide 6(1) qui est un polyamide obtenu par polycondensation d'acide isophtalique et d'hexaméthylène diamine; et le polyamide MXD6 qui est un polyamide obtenu par polycondensation d'acide adipique et de métaxylylène diamine. La matrice (co)polyamide selon l'invention comprend généralement au moins un (co)polyamide choisi dans le groupe comprenant: le (co)polyamide 6; 4; 11; 12, 4.6; 6.6; 6.9; 6.10; 6.12; 6.18; 6.36; 6(T); 9(T); 6(1) ; MXD6; leurs copolymères et/ou mélanges. La composition selon l'invention peut également comprendre des charges de renfort bien connues de l'homme du métier et choisies par exemple dans le groupe comprenant des fibres de verre, de carbone, minérales, céramiques, organiques thermorésistantes comme les fibres en polyphthalamide, et des charges minérales telles que la wollastonite, le kaolin, l'argile, la silice et le mica, et des nanocharges minérales telles que la montmorillonite et l'a-ZrP; et/ou leurs mélanges. Les fibres de verre sont particulièrement préférées selon l'invention. Les fibres de verre préférentiellement utilisées sont des fibres de verre pour polyamide, ayant, par exemple, un diamètre moyen compris entre 5 et 20 pm, préférentiellement entre 10 et 14 pm, telles que par exemple les fibres de verre CS123D-10C (Owens Corning Fibreglass), CS1103 (Owens Corning Fibreglass) et CS983 (Vetrotex) et CS99B (Vetrotex). Les charges de renfort peuvent représenter de 0 à 80 %, préférentiellement de 5 à 55 %, encore plus préférentiellement de 10 à 40 % en poids par rapport au poids total de la composition. La composition selon l'invention peut également comprendre un ou plusieurs additifs habituellement utilisés par un homme du métier dans les compositions utilisées pour la fabrication d'articles moulés. Ainsi, on peut citer à titre d'exemple d'additifs les stabilisants thermiques, les agents de moulage tels que le calcium stéarate, les stabilisants UV, les antioxydants, les lubrifiants, les réducteurs 2864961 8 d'abrasion, les pigments, colorants, plastifiants, les promoteurs de marquage au laser ou des agents modifiant la résilience. A titre d'exemple, les antioxydants et stabilisants chaleur sont, par exemple, des halogénures d'alcalins, des halogénures de cuivre, les composés phénoliques stériquement encombrés, les phosphites organiques et les amines aromatiques. La composition selon l'invention peut également comprendre en outre différents autres composés ignifugeants ou agents synergiques au système d'ignifugation, tel que des stabilisants thermiques. On peut citer, par exemple, la poudre de céramique, l'hydroxyde de magnésium, les hydrotalcites, les carbonates de magnésium et les autres carbonates alcalino-terreux, l'oxyde de zinc, le stannate de zinc, l'hydroxystannate de zinc, le phosphate de zinc, le borate de zinc, le sulfide de zinc, l'hydroxyde d'aluminium, le phosphate d'aluminium et le phosphore rouge, les composés organiques azotés appartenant à la classe des triazines telles que la mélamine et/ou ses dérivés comme le cyanurate de mélamine. Les composé à base de zinc, tel que le borate de zinc, peuvent être présent dans des proportions comprises entre 0,01 et 5 % en poids, préférentiellement entre 0,1 et 5 % en poids, par rapport au poids total de la composition. La présente invention concerne également un procédé de fabrication d'une composition ignifugée selon l'invention dans lequel on mélange, par exemple à l'extrusion en voie fondue ou à sec, au moins une matrice thermoplastique et au moins un système d'ignifugation tels que décrit précédemment. Le mélange peut être effectué à l'état fondu par exemple dans une extrudeuse mono ou bivis, ou par mélange sans passer à l'état fondu, par exemple dans un mélangeur mécanique. Les composés peuvent être introduits simultanément ou successivement. Tous les moyens connus de l'homme du métier concernant l'introduction des différents composés d'une composition thermoplastique peuvent être utilisés. On utilise généralement un dispositif d'extrusion dans lequel la matière est chauffée, soumise à une force de cisaillement, et véhiculée. De tels dispositifs sont parfaitement connus de l'homme du métier. La composition selon l'invention, lorsqu'elle est préparée à l'aide d'un dispositif d'extrusion peut être conditionnée sous forme de granulés ou utilisée directement pour la mise en forme d'un article. 2864961 9 La présente invention concerne aussi un article obtenu par mise en forme d'une composition selon l'invention notamment par un procédé choisi dans le groupe comprenant un procédé d'extrusion, tel que l'extrusion de feuilles et de films, de moulage, tel que le moulage par compression, d'injection, tel que le moulage par injection, et de filage. De tels articles peuvent être utilisés dans le domaine de l'automobile, de la connectique électrique ou électronique tels que des éléments de disjoncteurs, interrupteurs, connecteurs ou analogues. D'autres détails ou avantages de l'invention apparaîtront plus clairement au vu des exemples donnés ci-dessous uniquement à titre indicatif. Les composés utilisés dans les exemples ci-dessous sont les suivants: - PA 66: PA 66 ayant un indice de viscosité de 140 ml/g (ISO 307, acide formique), et un Mn de 17600 g/mol (mesurée par GPC) ; - Composé FI de formule (VI) dans lequel R6=R7=éthyle, M=aluminium et Z=3; Composé F2: polyphosphate de mélamine. Composé F3: mélem (2,6,10-triamine symmetric-heptazine) Delacal 450 (Delamin) ; FV: Fibres de verre CS99B (Vetrotex) ; SC: Stéarate de calcium. - BZ: Borate de zinc: Firebrake ZB (US Borax) Exemple 1: Fabrication de compositions Les compositions sont préparées par mélange des composants dans des proportions indiquées dans le tableau 1 de l'exemple 2, sur une extrudeuse double-vis Werner & Pfleiderer ZSK 40, ayant une vitesse de vis de 200 rpm et une sortie de 35 kg/h, à une température de 270 C. Les fibres de verre sont ajoutées au mélange à la gorge de l'extrudeuse. Les granulés sont séchés et fondus sur une machine de moulage par injection Arburg 320 M500-210 à une température de 270-280 C et ensuite moulés à 8090 C, sous forme d'éprouvettes. Les compositions finales comprennent 30 % de fibres de verre et 0,5 % de stéarate de calcium. 2864961 10 Exemple 2: Mesure des propriétés Les propriétés sont déterminées sur des éprouvettes, selon les méthodes suivantes: - La résistance à la flamme est mesurée selon le test UL-94 ("Underwriters Laboratories"). Ce test est réalisé avec des éprouvettes d'épaisseur de 0,8 mm, après conditionnement de 48 heures à 50 % RH (humidité relative) et 168 heures à 70 C. Le résultat est codifié comme suit: N.0: non classé (ignifugation faible). V-2: le temps moyen de combustion est inférieur à 25 secondes, le temps de combustion maximum est inférieur à 30 secondes (auto-extinction) ; goutte de polyamide enflammant le coton. V-1: temps moyen de combustion est inférieur à 25 secondes, le temps de combustion maximum est inférieur à 30 secondes (auto-extinction) ; pas d'inflammation du coton par la goutte. V-0: temps moyen de combustion est inférieur à 5 secondes, le temps de combustion maximum est inférieur à 10 secondes (auto-extinction) ; pas d'inflammation du coton. - GWFT: On mesure la capacité à l'extinction d'une flamme provoquée par l'application d'un fil incandescent selon la norme IEC 60695-2-12 sur des éprouvettes d'épaisseur de 1,0 mm et de surface 80*80 mm, à une température de 960 C. On note que la composition passe avec succès le test lorsqu'il y a inflammation durant l'application du fil incandescent mais auto-extinction dans les 30 secondes après enlèvement dudit fil incandescent. On note que la composition échoue au test lorsqu'il y a inflammation durant l'application du fil incandescent et pas d'auto-extinction dans les 30 secondes après enlèvement dudit fil incandescent. Le test est passé avec succès lorsque les trois éprouvettes différentes confirment successivement la même température. - GWIT: On mesure la capacité à ne pas former une flamme suite à l'application d'un fil incandescent selon la norme IEC 60695-2-13 sur des éprouvettes d'épaisseur de 1,0 mm, à une température de 750 C. La norme prévoit que lorsque l'échantillon passe avec succès le test à 750 C, est additionné 25 C à cette température, et l'échantillon est par conséquent classifié avec un GWIT de 775 C. On note que la composition passe avec succès le test lorsqu'il n'y a pas d'inflammation durant l'application du fil incandescent. On note que la composition échoue au test lorsqu'il y a inflammation durant l'application du fil incandescent, c'est à dire production de flammes ayant une permanence de plus 2864961 11 de 5 secondes. Le test est passé avec succès lorsque les trois éprouvettes différentes confirment successivement la même température. Résistance aux chocs CHARPY selon les normes ISO 179\1eA et ISO 17911eU. - CTI: selon la norme IEC 112. La résistance CTI est le voltage pour lequel un matériel ne subit pas de flammes au niveau de sa superficie. Pour ce test, on vient appliquer 50 fois, et ce toutes les trente secondes, des courants en même point, par l'intermédiaire d'une solution saline de chlorure d'ammonium qui chute au sein d'un intervalle fixe entre deux électrodes. S'il n'advient pas de flammes et ce jusqu'au terme des 50 applications, le test est passé avec succès. Les propriétés des compositions réalisées précédemment sont rassemblées dans le tableau 1 (les pourcentages sont exprimés en poids). Tableau 1 A 1 2 3 4 PA 66 (%) 51,5 46,5 50 47 46,5 FI (%) 11,5 11,5 12,5 10 12 F2 (%) 6 6 6,5 5 6 F3 (%) 0 5 1 7 5 BZ (%) 0,5 0,5 0,5 0,5 0 GWIT échec passe passe passe passe (775 C) GWFT passe passe passe passe passe (960 C) U L 94 V-0 V-0 V-0 V-0 V-0 CHARPY 59,6 49,9 53,3 49,1 56,5 (KJ/m2) CTI (volt) 600 600 600 575 - Les compositions selon l'invention permettent d'obtenir des articles ayant un comportement mécanique très satisfaisant ainsi qu'une faible inflammation et une bonne ignifugation, par rapport aux articles obtenus à partir de compositions de l'art antérieur ne comprenant pas de mélem. REVENDICATIONS 1. Composition à base de matrice thermoplastique comprenant un système d'ignifugation comprenant au moins: - un composé (FI) de formule (I) : OI R j I z+ (I) P O M Z dans lequel: R' et R2 sont identiques ou différents et représentent une chaîne alkyle linéaire ou branchée comprenant de 1 à 6 atomes de carbones, et/ou un radical aryle; M représente un ion calcium, magnésium, aluminium et/ou zinc; Z représente 2 ou 3; un composé (F2) qui est un produit de réaction entre l'acide phosphorique et la mélamine et/ou un produit de réaction entre l'acide phosphorique et un dérivé de condensation de la mélamine; et - un composé (F3) qui est un dérivé de condensation de la mélamine; ladite composition comprenant au moins 13 % en poids de composés FI et F2, préférentiellement au moins 15 %, par rapport au poids total de la composition. 2. Composition selon la revendication 1, caractérisée en ce qu'elle comprend de 1 20 à 50 % en poids du système d'ignifugation comprenant au moins les composés FI, F2 et F3, par rapport au poids total de la composition. 3. Composition selon la revendication 1 à 2, caractérisée en ce qu'elle comprend de 1 à 30 % en poids de composé FI. 4. Composition selon l'une quelconque des revendications 1 à 3, caractérisée en ce qu'elle comprend de 1 à 20 % en poids de composé F2. R2' 5. Composition selon l'une quelconque des revendications 1 à 3, caractérisée en ce qu'elle comprend de 0,1 à 20 % en poids de composé F3. 6. Composition selon l'une quelconque des revendications 1 à 7, caractérisée en ce que l'acide phosphinique du composé FI est choisi parmi le groupe comprenant: l'acide diméthyl phosphinique, l'acide éthylméthyl phosphinique, l'acide diéthyl phosphinique et l'acide méthyl- n-propyl phosphinique, et/ou leur mélange. 7. Composition selon l'une quelconque des revendications 1 à 6, caractérisée en ce que le composé F2 est choisi parmi le groupe comprenant: le polyphosphate de mélamine, polyphosphate de mélam, et polyphosphate de mélem, et/ou leur mélange. 8. Composition selon l'une quelconque des revendications 1 à 7, caractérisée en ce que le composé F3 est choisi parmi le groupe comprenant: le mélam, le mélem, le mélon, et/ou leur mélange. 9. Composition selon l'une quelconque des revendications 1 à 8, caractérisée en ce que matrice thermoplastique est choisie dans le groupe comprenant: les (co)polyamides; les (co)polymères de mono ou dioléfine, tel que le polypropylène, le polyisobutylène, le polybutylène, le polybutadiène, le polyéthylène; les copolymères éthylène-propylène, le copolymère de styrène éventuellement greffé, tel que le polystyrène, le poly(p- méthylstyrène, le poly-(a- méthylstyrène) ; le copolymère de styrène ou a-méthylstyrène avec des diènes ou avec des acryliques, tel que le styrène-butadiène, le styrène- acrylonitrile, le styrène maleic anhydre; les polyuréthanes, les polymères comprenant des halogènes, tel que le polychloropropène, les polymères dérivés de a, R acides insaturés, tel que le polyacrylate, le polyméthacrylate, le polyacrylonitrile, le polyacrylamide, les polymères insaturés dérivés d'alcools et d'amines, tel que l'alcool polyvinylique, les polymères vinyliques et leurs copolymères comme l'acétate de polyvinyle, l'alcool polyvinylique, le chlorure de polyvinyle; les polyacétals tel que le polyoxyméthylène, les polyphénylènes oxyde, les polyphénylènes éther, les polyphénylènes sulfide, les polyurés, les polycétones, les polyimides, les polyesters, tel que le polyéthylène téréphthalate, le polybutylène téréphthalate, les polycarbonates, les polyester carbonates, les polysulfones, les polyéther sulfones, leurs dérivés et/ou leurs mélanges. 10. Composition selon la revendication 8, caractérisée en ce que matrice (co)polyamide comprend au moins un (co)polyamide choisi dans le groupe comprenant: le (co)polyamide 6; 4; 11; 12, 4.6; 6.6; 6.9; 6.10; 6.12; 6. 18; 6.36. ; 6(T) ; 9(T) ; 6(I) ; MXD6; leurs copolymères et/ou mélanges. 11. Composition selon l'une quelconque des revendications 1 à 10, caractérisée en ce que ladite composition comprend des charges de renfort choisies parmi le groupe comprenant: des fibres de verre, des fibres de carbone, des fibres minérales, des fibres céramiques, des fibres organiques thermorésistantes; des charges minérales telles que la wollastonite, le kaolin, l'argile, la silice et le mica, et des nanocharges minérales telles que la montmorillonite et l'a-Zr phosphate, et/ou leurs mélanges. 12. Composition selon l'une quelconque des revendications 1 à 11, caractérisé en ce que ladite composition comprend des agents ignifugeants ou des agents synergiques au système d'ignifugation choisis parmi le groupe comprenant: la poudre de céramique, l'hydroxyde de magnésium, les hydrotalcites, les carbonates de magnésium et les autres carbonates alcalino-terreux, l'oxyde de zinc, le stannate de zinc, l'hydroxystannate de zinc, le phosphate de zinc, le borate de zinc, le sulfide de zinc, l'hydroxyde d'aluminium, le phosphate d'aluminium et le phosphore rouge, les composés organiques azotés appartenant à la classe des triazines telles que la mélamine et/ou ses dérivés comme le cyanurate de mélamine. 13. Procédé de fabrication d'une composition selon l'une quelconque des revendications 1 à 12, dans lequel on mélange au moins la matrice thermoplastique avec le système d'ignifugation comprenant au moins les composés FI, F2 et F3. 2864961 15 14. Article obtenu par mise en forme d'une composition selon l'une quelconque des revendications 1 à 12.